(57)【特許請求の範囲】
【請求項１】
セメント焼成設備のサスペンションプレヒータ上部から排出される排ガスを、原料粉砕工程でセメント原料の乾燥に使用し、原料粉砕工程から排出される排ガスを電気集塵機で浄化排ガスと集塵ダストとに分離した後、浄化排ガスを大気中に放出し、集塵ダストをセメント原料の一部としてサスペンションプレヒータ上部に送入するセメント製造工程において、
（Ａ）集塵機下流側荷電区で捕集された集塵ダストを含み、集塵機で捕集される集塵ダストの１５〜３５質量％である集塵ダストを、セメントクリンカ製造工程の循環経路から排出する工程と、
（Ｂ）工程（Ａ）により排出した集塵ダストを、加熱装置内に導入し、酸素濃度０．５％以下の還元雰囲気中で、４００℃以上の温度で加熱処理する工程と、
（Ｃ）工程（Ｂ）により加熱処理した集塵ダストを、有機塩素化合物が再合成しない速度で、１５０℃以下の温度まで急速冷却する工程と、
（Ｄ）工程（Ｃ）により急速冷却した集塵ダストを、セメントクリンカ製造工程の循環経路に戻し、サスペンションプレヒータ上段からセメント原料として再度送入する工程と、（Ｅ）工程（Ｂ）において発生する排ガスを、有機塩素化合物が再合成しない速度で、１５０℃以下の温度まで急速冷却して、水銀を回収する工程と、
（Ｆ）工程（Ｅ）により急速冷却した排ガス中に残存する有機化合物を、吸収または吸着する工程と
を含むことを特徴とするセメントの製造方法。
【請求項２】
工程（Ｂ）において、集塵ダストを加熱処理装置に導入する前に、ＣａＯ及び/またはＣａ（ＯＨ）２を集塵ダストに添加する、請求項１記載のセメントの製造方法。
【請求項３】
（Ｇ）工程（Ｆ）において、排ガス中に残存する有機化合物を吸収または吸着させた吸収剤または吸着剤を、セメント製造工程の燃料として用いる工程、
をさらに含む、請求項１又は２記載のセメントの製造方法。
【請求項４】
セメント製造設備が、電気集塵機を介して、セメントクリンカ製造工程の循環回路に接続された貯蔵タンク、加熱装置、第１及び第２の冷却器を含む一連のラインを備え、
工程（Ａ）において、電気集塵機によって排ガスから捕集された集塵ダストであって、集塵機下流側荷電区で捕集された集塵ダストを含み、集塵機で捕集される集塵ダストの１５〜３５質量％である集塵ダストを、セメントクリンカ製造工程の循環経路から貯蔵タンクへ排出し、
工程（Ｂ）において、工程（Ａ）により排出した集塵ダストを、貯蔵タンクから加熱装置内に導入し、酸素濃度０．５％以下の還元雰囲気中で、４００℃以上の温度で加熱処理し、
工程（Ｃ）において、工程（Ｂ）により加熱処理した集塵ダストを、加熱装置から第１の冷却器内に排出して、有機塩素化合物が再合成しない速度で、１５０℃以下の温度まで急速冷却し、
工程（Ｄ）において、工程（Ｃ）により急速冷却した集塵ダストを、第１の冷却器からセメントクリンカ製造工程の循環経路に戻し、サスペンションプレヒータ上段からセメント原料として再度送入し、
工程（Ｅ）において、工程（Ｂ）において発生する排ガスを、第２の冷却器内に排出して、有機塩素化合物が再合成しない速度で、１５０℃以下の温度まで急速冷却して、水銀を回収し、
工程（Ｆ）において、工程（Ｅ）により急速冷却した排ガス中に残存する有機化合物を、第２の冷却器から有機物除去器内に導入し、吸収または吸着する、
請求項１〜３のいずれか１項記載のセメントの製造方法。
【発明の詳細な説明】
【技術分野】
【０００１】
本発明は、セメント製造工程から排出される排ガス中の有機塩素化合物および水銀の濃度を効率的に低減できるセメントの製造方法を提供する。
【背景技術】
【０００２】
セメントクリンカは、石灰石、粘土、珪石、鉄源等の原料をサスペンションプレヒータ付きのロータリーキルン内で高温焼成されることにより製造されている。高温焼成されるセメントクリンカの製造において、石灰石、粘土、珪石、鉄源等の主原料以外に、資源の有効利用の面から、様々な産業廃棄物及び副産物も原燃料源として利用されている。さらに、セメントメーカーは、廃棄物の量および種類の増加に対応しながら、セメントクリンカ製造工程において循環型社会形成を推進できるように、新規設備の導入や既存設備の改造等を加えている。その中で、廃プラスチックや廃タイヤ等の可燃性廃棄物を、燃料の一部として仮焼炉やロータリーキルンの窯尻部等で使用するケースが増えている。
【０００３】
これらの可燃性廃棄物は、仮焼炉やロータリーキルン内で、微粉炭やオイルコークス等とともに燃焼されている。しかし、廃プラスチックや廃タイヤの種類、形状および投入場所等によっては完全に燃焼されない場合があり、意図せずに、不完全燃焼時に発生する有機化合物と塩素とが反応して有機塩素化合物が生成することがある。また、焼却灰等の廃棄物に含まれる有機塩素化合物は完全に分解されずに、一部が排ガス中に残存することもある。ここで、有機塩素化合物とは、ポリ塩化ダイベンゾパラダイオキシン、ポリ塩化ダイベンゾフラン、ポリ塩化ビフェニル、クロロベンゼン、ヘキサクロロベンゼンなどが挙げられる。
【０００４】
また、セメントクリンカ製造時に使用される各種産業廃棄物や副産物には重金属を比較的多く含むものがあるため、これらを原燃料源とすると、セメント製造工程内に持ち込まれる重金属類の量が増加することがある。その中で、水銀のように揮発性の高い重金属は、高温加熱の熱履歴を受けるセメントクリンカにはほとんど含まれず、大部分はサスペンションプレヒータから集塵機までに至る領域を循環している。
【０００５】
セメントクリンカ製造工程内に存在する有機塩素化合物および水銀などの揮発性の高い重金属の形態は、通常、製造工程内の温度によって変化する。セメント焼成設備のサスペンションプレヒータから集塵機に至るまでの領域において、排ガス中の有機塩素化合物や水銀は、排ガスの温度の低下に伴い、排ガス中に存在するダストの表面に凝縮し、集塵機内で集塵ダストとして捕集されているため、大気にはほとんど放出されることはない。しかしながら、ダストに凝縮されなかった微量の有機塩素化合物や水銀は、排ガスとして大気に排出されるので、排ガス中の有機塩素化合物および水銀の濃度を更に低減させることが望ましい。
【０００６】
このような問題を鑑みて、セメントクリンカ製造工程から排ガス中の有機塩素化合物や重金属等の有害物質の濃度を低減する様々な技術が提案されている。例えば、セメント製造工程の排ガスから、有機塩素化合物を含む集塵ダストを捕集し、捕集した集塵ダストの一部をセメント製造装置内の８００℃以上の場所（例えば、サスペンションプレヒータの最下段、仮焼炉、ロータリーキルンの窯前または窯尻等）に投入することにより、特別な加熱手段等を設けることなく、有機塩素化合物を効率的に分解し無害化する方法が提案されている（特許文献１）。また、セメント製造工程の排ガスから捕集した集塵ダストを加熱炉に導き、集塵ダストに含まれる揮発性重金属を揮発温度以上に加熱して揮発性重金属をガス化して除去し、揮発性重金属を除去した集塵ダストをセメント原料の一部に使用する方法が提案されている（特許文献２）。特許文献１や特許文献２に記載されているように、セメントクリンカ製造工程内で有機塩素化合物および揮発性の高い重金属（例えば、水銀）は、集塵ダストに低温凝縮しているため、集塵ダスト中の有機塩素化合物または水銀を適切に処理することにより、セメントクリンカ製造工程から排出される排ガス中の有機塩素化合物または水銀の濃度を更に低減することが可能である。その一方で、特許文献１および２は、排ガス中の水銀濃度および有機塩素化合物濃度の両方を低減できる技術を開示するものではない。
【０００７】
一方、集塵機で集塵ダストと排ガスとに分離した後で、排ガス中の有機塩素化合物および水銀を吸着物質に吸着させることにより、排ガス中の有機塩素化合物および水銀の濃度を更に低減できる技術が提案されている（特許文献３）。しかし、特許文献３は、集塵機で捕集された集塵ダストに含まれる有機塩素化合物および水銀濃度を直接低減することは開示していない。
【特許文献１】特開２００４−２４４３０８公報
【特許文献２】特開２００２−３５５５３１公報
【特許文献３】特開２００６−９６６１５公報
【発明の開示】
【発明が解決しようとする課題】
【０００８】
本発明は、セメント製造工程から排出される排ガス中の有機塩素化合物および揮発性の高い重金属（例えば、水銀）の濃度を低減することができるセメントの製造方法を提供することを目的とする。
【課題を解決するための手段】
【０００９】
本発明者らは、上記課題を解決するために鋭意検討した結果、セメント製造排ガス処理工程において、有機塩素化合物および水銀を含む集塵ダストの一部をセメントクリンカ製造工程の循環経路から一旦排出し、セメントクリンカ製造工程内の有機塩素化合物および水銀の循環量を減らすことにより、排ガスとして排出される有機塩素化合物および水銀の濃度を効率的に低減させること、排出した集塵ダストを加熱装置に導入して、還元雰囲気中で加熱処理することにより、有機塩素化合物を脱塩素させて分解除去するとともに、集塵ダスト中に含まれる水銀を気化させて分離除去させること、加熱処理した集塵ダストを急速冷却することにより、集塵ダストにおける有機塩素化合物の再合成を抑制させること、急速冷却した集塵ダストをセメント製造工程のサスペンションプレヒータの上段からセメント原料として再度送入すること、加熱装置から発生する水銀を含む排ガスを急速冷却することにより、有機塩素化合物の再合成を抑制し、水銀を液体として回収して利用すること、急速冷却した排ガス中に含まれる有機化合物を吸収または吸着させることにより、大気中に排出される排ガス中の水銀および有機塩素化合物を含む有機化合物の濃度を低減させること、および吸収剤または吸着剤をセメント製造工程の燃料として利用することにより、上記課題を解決することを見出し、集塵ダストの処理方法を含む本発明を完成するに至った。
【００１０】
すなわち、本発明は、セメント焼成設備のサスペンションプレヒータ上部から排出される排ガスを、原料粉砕工程でセメント原料の乾燥に使用し、原料粉砕工程から排出される排ガスを集塵機で浄化排ガスと集塵ダストとに分離した後、浄化排ガスを大気中に放出し、集塵ダストをセメント原料の一部としてサスペンションプレヒータ上部に送入するセメント製造工程において、（Ａ）集塵ダストの一部を、セメントクリンカ製造工程の循環経路から排出する工程と、（Ｂ）工程（Ａ）により排出した集塵ダストを、加熱装置内に導入し、還元雰囲気中で加熱処理する工程と、（Ｃ）工程（Ｂ）により加熱処理した集塵ダストを、急速冷却する工程と、（Ｄ）工程（Ｃ）により急速冷却した集塵ダストを、セメントクリンカ製造工程の循環経路に戻し、サスペンションプレヒータ上段からセメント原料として再度送入する工程とを含むことを特徴とするセメントの製造方法に関する。
また、本発明は、（Ｅ）工程（Ｂ）において発生する排ガスを急速冷却して、水銀を回収する工程をさらに含む、上記のセメントの製造方法に関する。
また、本発明は、（Ｆ）工程（Ｅ）により急速冷却した排ガス中に残存する有機化合物を、吸収または吸着する工程をさらに含む、上記のセメントの製造方法に関する。
また、本発明は、集塵機が電気集塵機である、上記のセメントの製造方法に関する。
また、本発明は、工程（Ａ）において、セメントクリンカ製造工程の系外へ排出する集塵ダストが、集塵機下流側荷電区で捕集される集塵ダストである、上記のセメントの製造方法に関する。
また、本発明は、工程（Ｂ）において、加熱処理の温度が４００℃以上であり、かつ還元雰囲気が酸素濃度０．５％以下である、上記のセメントの製造方法に関する。
また、本発明は、工程（Ｃ）において、集塵ダストを、有機塩素化合物が再合成しない速度で急速冷却する、上記のセメントの製造方法に関する。
また、本発明は、工程（Ｃ）において、集塵ダストを、１５０℃以下の温度まで急速冷却する、上記のセメントの製造方法に関する。
また、本発明は、工程（Ｅ）において、排ガスを、有機塩素化合物が再合成しない速度で急速冷却する、上記のセメントの製造方法に関する。
また、本発明は、工程（Ｅ）において、排ガスを、１５０℃以下の温度まで急速冷却する、上記のセメントの製造方法に関する。
また、本発明は、工程（Ｂ）において、集塵ダストを加熱処理装置に導入する前に、ＣａＯ及び/またはＣａ（ＯＨ）２を集塵ダストに添加する、上記のセメントの製造方法に関する。
また、本発明は、（Ｇ）工程（Ｆ）において、排ガス中に残存する有機化合物を吸収または吸着させた吸収剤または吸着剤を、セメント製造工程の燃料として用いる工程をさらに含む、上記のセメントの製造方法に関する。
【発明の効果】
【００１１】
本発明に係るセメントの製造方法によれば、セメント製造工程内の有機塩素化合物および水銀の循環量を低減させて、セメント製造工程からの浄化排ガス中の有機塩素化合物および水銀濃度を効率的に低減することが可能であり、循環型社会形成を推進することができる。
【発明を実施するための最良の形態】
【００１２】
以下に本発明を詳しく説明する。本発明のセメントの製造方法は、セメント焼成設備のサスペンションプレヒータ上部から排出される排ガスを、原料粉砕工程でセメント原料の乾燥に使用し、原料粉砕工程から排出される排ガスを集塵機で浄化排ガスと集塵ダストとに分離した後、浄化排ガスを大気中に放出し、集塵ダストをセメント原料の一部としてサスペンションプレヒータ上部に送入するセメント製造工程において、
（Ａ）集塵ダストの一部を、セメントクリンカ製造工程の循環経路から排出する工程と、
（Ｂ）工程（Ａ）により排出した集塵ダストを、加熱装置内に導入し、還元雰囲気中で加熱処理する工程と、
（Ｃ）工程（Ｂ）により加熱処理した集塵ダストを、急速冷却する工程と、
（Ｄ）工程（Ｃ）により急速冷却した集塵ダストをセメントクリンカ製造工程の循環経路に戻し、サスペンションプレヒータ上段からセメント原料として再度送入する工程と、
を含むことを特徴とする。
【００１３】
また、本発明は、（Ｅ）工程（Ｂ）において発生する排ガスを急速冷却して、水銀を回収する工程をさらに含むことを特徴とする。また、本発明は、（Ｆ）工程（Ｅ）により急速冷却された排ガス中に残存する有機化合物を、吸収または吸着する工程をさらに含むことを特徴とする。さらに、本発明は、（Ｇ）工程（Ｅ）において、排ガス中に残存する有機化合物を吸収または吸着した廃吸収剤または廃吸着剤をセメントクリンカ製造工程における燃料として利用する工程をさらに含むことを特徴とする。
【００１４】
本発明では、工程（Ａ）により、セメント製造工程内の水銀および有機塩素化合物の循環量を減らすことにより浄化排ガス中の水銀および有機塩素化合物を低減することができる。
また、工程（Ｂ）によって、集塵ダスト中の有機塩素化合物を脱塩素分解除去すると同時に、集塵ダスト中の水銀を気化分離させることができる。
また、工程（Ｃ）によって、集塵ダストに含まれる有機塩素化合物の再合成を抑制することができる。
また、工程（Ｅ）によって、排ガス中の有機塩素化合物の再合成を抑制することができ、水銀が液体となるため、大気中に放出される排ガス中の有機塩素化合物および水銀の濃度を低下させることができる。また、水銀を回収することで、回収した水銀の再利用が可能である。
さらに、工程（Ｆ）によって、大気中に放出される排ガス中の有機化合物を低減させることができ、工程（Ｇ）によって、有機化合物を吸収または吸着させた廃吸収剤または廃吸着剤を、セメント製造工程の燃料源として利用することができるため、循環型社会形成をより推進させることができる。
【００１５】
本発明のセメントの製造方法によれば、セメントクリンカ製造工程から排出される排ガス中の有機塩素化合物および水銀の濃度を低減することができる。
【００１６】
以下に、本発明の実施形態について、図面を参照しながら詳しく説明するが、以下に述べる本発明の操業条件における数値は一例であり、本発明はこれらの数値に限定されるものではない。
【００１７】
まず、本発明のセメント製造方法について図１を用いて説明する。図１は、本発明によるセメント製造方法を実施するためのセメント製造設備を示す概略図である。図１において、実線はダストなどの粉体および原料の経路を示し、点線はガスの経路を示す。
【００１８】
図１に示すように、セメント製造設備１００においては、石灰石、粘土、珪石、鉄源の他各種廃棄物の原料からなる調合原料は、原料ミル２で乾燥粉砕される。原料ミル２から排出される排ガスは粉砕された調合原料およびセメント焼成設備からのダストを少量含み、この排ガスは、集塵機４に導入され、浄化排ガスと集塵ダストとに分離される。浄化排ガスは、煙突（図示せず）を経て大気に放出される。集塵ダストは、集塵ダスト移送ラインＬ１を経て調合原料と合さり、送入原料としてセメント焼成設備１に移送される。セメント焼成設備１では、送入原料が複数のサイクロンで予熱され、ロータリーキルン１２に導入されて焼成された後、空気中で冷却されて、セメントクリンカが得られる。
【００１９】
一方、セメント焼成設備１から排出される排ガスは、排ガス移送ラインＬ２を経由し、原料ミル２と調湿塔３に導入されて冷却される。原料ミル２では、調合原料がセメント焼成設備１から排出される排ガスにより乾燥され、調湿塔３では、集塵機４の集塵効率を上げるためにガス温度および湿度が調整される。原料ミル２および調湿塔３から排出された排ガスは集塵機４に導入され、集塵機４で浄化排ガスと集塵ダストとに分離され、煙突（図示せず）を経て浄化排ガスが大気放出される。集塵ダストは、集塵ダスト移送ラインＬ１を経て調合原料と合さり、送入原料としてセメント焼成設備１に移送される。
【００２０】
焼成設備１の上段に送入された原料はサイクロンを下降しながら予熱される。ここで、送入原料に含まれる有機塩素化合物はサイクロン上段部でガス中に気化分離し、水銀は短期間で排ガス中に蒸発する。そして、プレヒータ排ガスとして排出され、排ガス移送ラインＬ２を経由して原料ミル２と調湿塔３に導入される。プレヒータ排ガス中の有機塩素化合物および水銀は、粉砕原料および調湿塔ダストに一部凝縮された後、残りの有機塩素化合物および水銀は、排ガスとして集塵機４に入る。集塵機４において、有機塩素化合物および水銀の大部分は、排ガス中のダスト表面に低温凝縮した状態で集塵ダストとして捕集される。そして、捕集された集塵ダストは、集塵ダスト移送ラインＬ１を経て、前記粉砕原料および調湿塔ダストと合わさり、送入原料としてサスペンションプレヒータ上部から送入される。このように、セメント製造工程内の有機塩素化合物および水銀の大部分は、サスペンションプレヒータ上部から電気集塵機の間の経路で、気化および凝縮を繰返しながら循環している。
【００２１】
例えば、調合原料中の水銀濃度は、０．０１〜０．２６ｍｇ／ｋｇである。また、煙突から排出される浄化排ガス中の有機塩素化合物の濃度は、ダイオキシン類（ＤＸＮｓ）を例にとると、０．０００００１〜０．１ｎｇ−ＴＥＱ／Ｎｍ3であり、水銀濃度は０．０１〜０．２０ｍｇ／Ｎｍ3である。そして、集塵ダスト中のＤＸＮｓ濃度は０．０１〜１．０ｎｇ−ＴＥＱ／gであり、水銀濃度は０．１〜１０ｍｇ／ｋｇである。しかし、これらの水銀およびＤＸＮｓ濃度の値は、調合原料およびキルン操業条件によって変化するものであり、これらの数値は例示である。なお，ここでダイオキシン類（ＤＸＮｓ）と称すものは，ポリ塩化ダイベンゾパラダイオキシン，ポリ塩化ダイベンゾフランおよびコプラナーポリ塩化ビフェニルのことである。
【００２２】
有機塩素化合物および水銀が低温凝縮した集塵ダストの一部を、セメントクリンカ製造工程の循環経路から集塵ダスト排出ラインＬ３を経由して、集塵ダスト貯蔵タンク５に貯蔵することにより、セメント製造工程内の有機塩素化合物や水銀の循環量を減らすことができる。集塵ダストをセメント原料の一部として使用するセメントクリンカ製造方式において、集塵ダストの一部をセメント製造工程の系外へ排出することにより、サスペンションプレヒータ上部から送入されるセメント原料中に含まれる有機塩素化合物および水銀の量を減少させ、排出される浄化排ガス中の有機塩素化合物や水銀を減少させることができる。
【００２３】
ここで、集塵ダスト排出ラインＬ３へ排出される集塵ダストの一部とは、集塵機で補集されるダストの３５質量％未満が好ましい。３５質量％以上の場合は、加熱処理および急速冷却するダストの量が多すぎるため、エネルギー効率の点において好ましくない。
【００２４】
本発明に係る集塵機としては、例えば、電気集塵機、バグフィルタなどを採用することができるが、大量の排ガスを処理できるという点では電気集塵機が望ましい。電気集塵機の場合には、循環経路から排出する集塵ダストは、集塵機下流側荷電区で捕集される集塵ダストがより好ましい。集塵機下流側荷電区で捕集されるダストには、より高濃度の有機塩素化合物および水銀が含まれているため、電気集塵機下流側で捕集される集塵ダストを選択的に系外に排出することにより、効果的にセメント製造工程内に循環する水銀量を減らすことができるからである。なお、本明細書では、集塵機内部のガスの流れに沿って、原料ミル２および調湿塔３から排出される排ガスを導入する入口側を「上流側」とし、浄化排ガスを排出する側を「下流側」とする。
【００２５】
本明細書において、「集塵機下流側荷電区」とは、最上流側荷電区で捕集されるダスト中に含有される水銀量の１０倍以上となる水銀量を含有するダストが捕集される荷電区をいう。また、本発明書において、「最上流側荷電区」とは、集塵機入口に最も近い荷電区をいう。また、本発明において、集塵機下流側荷電区は、最上流側荷電区で捕集されるダストの２０倍以上の水銀含有量のダストが捕集される荷電区であることが好ましく、３０倍以上の水銀含有量のダストが捕集される荷電区であることがより好ましい。なお、集塵機下流側荷電区で捕集される集塵ダストは、全荷電区で捕集される集塵ダストの１５重量％以下である。
【００２６】
集塵ダストを系外に排出しない場合のセメント製造工程内の原料、ダスト及びクリンカ中の水銀含有量を表１に示す。原料、ダストおよびクリンカ中の水銀含有量の測定は、ＪＩＳ  Ｍ  ８８２１：２００２「石炭類−全水銀の定量方法」の付属書３（加熱気化−金アマルガム捕集−加熱気化原子吸光方法）に準じて行った。
【００２７】
【表１】
0005629053.tif 000002
【００２８】
表１に示すように、集塵ダストを系外に排出しない場合、セメント製造工程内の原料及びダスト中の水銀含有量は、電気集塵ダストで最も多く、クリンカで最も少なくなっている。セメント焼成設備に投入される送入原料中の水銀は、セメント焼成設備及び電気集塵機までの経路内で蒸発し、セメントクリンカ製造工程内の低温部となる電気集塵機に捕集される電気集塵ダスト上に凝縮し、濃縮されていることが分かる。このことから、電機集塵機に補集される集塵ダストの一部を、セメントクリンカ製造工程の系外に排出することにより、セメントクリンカ製造工程内の水銀循環量を効率的に低減することができる。例えば、電気集塵機から排出される全ダスト量に対して、１５重量％のダストを、集塵ダスト排出ラインＬ３よりセメント製造工程の系外に排出し続けることにより、工程内の水銀循環量が徐々に低減し，最終的にセメント製造工程内に循環する水銀濃度を約２０％減らすことが可能である。
【００２９】
電気集塵機の各荷電区で捕集した集塵ダスト中の水銀含有量を表２に示す。電気集塵機の作動条件を例示すると以下のとおりである。例えば、電気集塵機の荷電流設定値は、１区：３００ｍＡ、２区：３００ｍＡ、３区：２５０ｍＡ、４区：２５０ｍＡ、５区：２００ｍＡである。電気集塵機入口ガス温度は９５℃であり、出口ガス温度は９３℃である。ガスの水分量は１７．７％である。しかし、これらの条件は例示であり、本願の発明の範囲を限定するものではない。
【００３０】
【表２】
0005629053.tif 000003
【００３１】
表２に示すように、集塵機下流側（４区〜５区）の電気集塵ダスト中の水銀含有量は１〜２区、３区と比較して多いことが分かる。例えば、電気集塵機内で捕集されるダストの各荷電区での割合が、１〜２区の荷電区で８５重量％、３区で１０重量％、４区〜５区で５重量％である場合、集塵機下流側荷電区である４区および５区から排出される５重量％の電気集塵ダストのすべてを系外に排出することにより、セメントクリンカ製造工程外に排出される浄化排ガス中の水銀濃度を約４５％低減することができる。したがって、集塵機下流側荷電区の電気集塵ダストを選択的に排出することにより、浄化排ガス中の水銀濃度を効率的に低減させることができる。
【００３２】
集塵ダストを系外に排出しない場合のセメント製造工程の原料、ダストおよび排ガス中の有機塩素化合物を、ＤＸＮｓを例にとってその濃度を示すと、表３になる。ここで、原料およびダスト中のＤＸＮｓ濃度の測定は「特別管理一般廃棄物及び特別管理産業廃棄物に係る基準の検定方法」によって行い、排ガス中のＤＸＮｓ濃度の測定はＪＩＳ  Ｋ  ０３１１「排ガス中のダイオキシン類の測定方法」に規定される方法によって行った。なお、ＤＸＮｓ濃度は，毒性等価係数ＷＨＯ−ＴＥＦ（２００６）を用いて算出した。
【００３３】
【表３】
0005629053.tif 000004
【００３４】
表３に示すように、集塵ダストを系外に排出しない場合には、セメント製造工程内のＤＸＮｓの大部分は、調合原料粉と電気集塵ダストに凝縮されながら循環しており、特にセメント製造工程内の低温部となる電気集塵機に捕集される電気集塵ダスト上に濃縮され、ダストに凝縮されなかった極微量のＤＸＮｓが電気集塵機出口ガスとして排出されていることが分かる。なお、集塵ダストを系外に排出しない場合の出口ガスとして排出されるＤＸＮｓ濃度は、操業条件によって変動する。
【００３５】
このように、セメント焼成設備のプレヒータ上部から排出される排ガスを、原料粉砕工程でセメント原料の乾燥に使用し、原料粉砕工程から排出される排ガスを電気集塵機で浄化排ガスと電気集塵ダストとに分離した後、浄化排ガスを大気中に放出し、集塵ダストをセメント原料の一部としてプレヒータ上部に循環させるセメント製造工程において、製造工程内のＤＸＮｓは、原料調合粉および電気集塵ダストに凝縮しながら循環しており、ダストに凝縮されなかったＤＸＮｓの一部が浄化排ガスとして排出されていることが分かる。このことから、電気集塵機で捕集される集塵ダストの一部を、特に電気集塵機下流側で捕集される集塵ダストを、セメントクリンカ製造工程の系外に排出することにより、セメント製造工程内の有機塩素化合物の循環量を減らし、浄化排ガスとして排出される有機塩素化合物の量を効率的に低減することが可能となる。例えば、電気集塵機から排出される全ダスト量に対して、１５重量％のダストを、集塵ダスト排出ラインＬ３よりセメント製造工程の系外に１時間排出することにより、セメント製造工程内に循環する有機塩素化合物を約７％減らすことが可能で，集塵ダストを連続的に排出することによりセメント製造工程内に循環する有機塩素化合物を約１０〜３０％減らすことが可能となる。
【００３６】
集塵ダスト貯蔵タンク５に排出した集塵ダストを、集塵ダスト加熱ラインＬ４によって加熱装置６に輸送および供給し、加熱装置６内において還元雰囲気下で加熱処理する。これにより、集塵ダストに凝縮している有機塩素化合物を、脱塩素化および熱分解させ、集塵ダストから有機塩素化合物を除去することが可能となる。また、集塵ダストに付着している水銀もガス中に気化するため、集塵ダストから水銀を完全に分離することが可能である。加熱装置６の加熱処理温度は、４００℃以上であることが好ましく、４５０℃以上であることがより好ましい。加熱温度が４００℃以上であれば、有機塩素化合物中の塩素を脱離させることが可能である。さらに、水銀の沸点は約３５７℃であるため、有機塩素化合物の脱塩素化と同時に、集塵ダストから水銀を除去することもできる。加熱雰囲気は、ポリ塩化ダイベンゾパラダイオキシンやポリ塩化ダイベンゾフラン等の有機塩素化合物を分解させるために還元雰囲気下とし、酸素濃度は０．５％以下が好ましく、０．２％以下がより好ましい。窒素ガス等の不活性ガスの供給装置等を用いて還元雰囲気とすることができる。例えば、ＰＳＡ方式の窒素ガス発生装置を用いれば、窒素ガス純度を９９．９〜９９．９９％にすることが可能であり，酸素濃度を０．５％以下にすることができる。
【００３７】
また、集塵ダストを加熱する際に、ＣａＯおよびＣａ（ＯＨ）２から選択された少なくとも１つのカルシウム化合物を添加し、有機塩素化合物の塩素源を塩化カルシウムとして固定化することにより脱塩素化の効果を更に向上させることができる。
【００３８】
さらに、加熱装置６において、撹拌羽根６’を用いることで均一に加熱を行うことや集塵ダストの滞留時間を長くすることができ、有機塩素化合物の脱塩素分解を十分に促すことができる。加熱装置の熱源は、省エネルギーの観点から、セメントクリンカ製造工程で発生する廃熱を利用することが望ましく、例えばセメントクリンカクーラより抽気される廃熱を利用することができる。
【００３９】
加熱装置６で加熱処理し、水銀及び有機化合物を除去した集塵ダストを、集塵ダスト冷却ラインＬ５を経由して、集塵ダスト冷却器７に輸送および供給する。集塵ダスト冷却器７で急速冷却することにより、集塵ダストに含まれる微量の未分解有機物の有機塩素化合物への再合成を防止することができる。有機塩素化合物の再合成を防止するために、集塵ダストを、１５０℃以下に急速冷却することが好ましく、１００℃以下に急速冷却することがより好ましい。ＤＸＮｓ等の有機塩素化合物の再合成は、２００℃以下であれば抑えることができる。本発明において、急速冷却は、有機塩素化合物の再合成を防止することができる速度であれば特に制限はないが、例えば、冷却器に導入後１秒以内で１５０℃以下または１００℃以下を達成すれば、有機塩素化合物の再合成を完全に防止することができる。このような速度を達成するために、冷却器としては特に限定されないが、例えば水冷ジャケット横円筒型の冷却器を用いることができる。
【００４０】
一方、加熱装置６で発生した有機化合物および水銀を含む排ガスを、排ガス冷却器８で急速冷却する。これにより、排ガス中の有機化合物から有機塩素化合物の再合成を抑制するとともに、排ガス中の水銀蒸気を液体として回収除去することができ、水銀の再利用が可能となるので、循環型社会の形成を促進することができる。排ガスを、１５０℃以下に急速冷却することが好ましく、１００℃以下に急速冷却することがより好ましい。本発明において、急速冷却は、有機塩素化合物の再合成を防止することができる速度であれば特に制限はなく、例えば、排ガス冷却器に導入後１秒以内で１５０℃または１００℃以下を達成することにより、有機塩素化合物の再合成を完全に防止することができる。また、急速冷却後の温度であれば水銀蒸気は液体となるため、水銀を回収除去することができる。このような速度を達成するために、冷却器として特に限定されないが、例えば多管円筒型熱交換器（シェル＆チューブ方式）を用いることができる。
【００４１】
排ガス冷却器８から排出した排ガス中に残存する有機化合物を、有機化合物吸収剤を有する有機物除去器９を用いて除去する。有機物除去器９では、排ガス中の有機化合物を、吸収剤、例えばアルコール、油または油と水の混合液等に吸収させ除去するか、あるいは吸着剤、例えば活性炭や微粉炭に吸着させて除去することができる。ここで発生する廃液、廃活性炭および廃微粉炭は、セメントクリンカ製造工程内の高温部（例えば、ロータリーキルン窯尻部）から微粉炭およびオイルコークス等の燃料に適量添加すれば有機化合物を分解しながら処理することができる。
【００４２】
このように、排ガス冷却器８および有機物除去器９を用いて水銀および有機塩素化合物を含む有機化合物を除去した排ガスは、大気中に放出される。
【００４３】
有機塩素化合物および水銀が除去された集塵ダストは、集塵ダスト合流ラインＬ６を経由して、集塵ダスト移送ラインＬ１に戻される。そして、ブレンディングサイロ１０で粉砕原料および調湿塔ダストと混合されて、ストレージサイロ１１を経て、セメント原料の一部として再度利用される。
【００４４】
集塵ダスト排出ラインＬ３よりセメント製造工程から排出された集塵ダストを、集塵ダスト加熱ラインＬ４を経由して、加熱装置６に導入し加熱処理することにより集塵ダストの有機塩素化合物及び水銀を大幅に低減することができる。また、集塵ダストを、集塵ダスト冷却ラインＬ５を経由して、集塵ダスト冷却器７に導入し急速冷却することにより、集塵ダストに残存する有機化合物の有機塩素化合物への再合成を防止することができる。このため、集塵ダスト合流ラインＬ６を経由して、集塵ダスト移送ラインＬ１に戻される集塵ダストは、水銀及び有機塩素化合物をほとんど含まないため、セメント製造工程を循環する水銀量及び有機塩素化合物量の増加に影響を与えることはない。
【００４５】
また、加熱装置６から排出される排ガスには集塵ダストから除去された有機塩素化合物及び水銀を含む。そのため、排ガスを集塵ダストと別々に処理することにより、集塵ダスト合流ラインＬ６を経由して、集塵ダスト移送ラインＬ１に戻される集塵ダストに含まれる水銀及び有機塩素化合物の含有量を大幅に低減することができる。さらに、排ガス冷却器及び有機物除去器により、排ガスに含まれる水銀及び有機塩素化合物を処理することにより、大気へ放出される排ガスの水銀及び有機塩素化合物の含有量を低減することができる。
【００４６】
本発明により、セメントクリンカ製造工程内を循環する、有機塩素化合物および水銀濃度を効率よく低減させることが可能であり、大気中に排出される浄化排ガス中のこれらの濃度も低減させることが可能であるという効果を奏する。また、セメント製造工程の系外へ排出した有機塩素化合物の吸着のために使用した、廃活性炭などをセメント製造工程における燃料源とすることができ、回収した水銀も再利用できるため、循環型社会の形成を推進することが可能であるという効果も奏する。
【図面の簡単な説明】
【００４７】
【図１】図１は、本願発明のセメント製造設備の例を示す概略図である。
【符号の説明】
【００４８】
１００：セメント製造設備
１：セメント焼成設備
２：原料ミル
３：調湿塔
４：集塵機
５：集塵ダスト貯蔵タンク
６：加熱装置
６’：撹拌羽根
７：集塵ダスト冷却器
８：排ガス冷却器
９：有機物除去器
１０：ブレンディングサイロ
１１：ストレージサイロ
１２：ロータリーキルン
Ｌ１：集塵ダスト移送ライン
Ｌ２：排ガス移送ライン
Ｌ３：集塵ダスト排出ライン
Ｌ４：集塵ダスト加熱ライン
Ｌ５：集塵ダスト冷却ライン
Ｌ６：集塵ダスト合流ライン
【図１】
0005629053.tif 000005